(57)【要約】【課題】長期保管時にもブロッキングが生じないといった良好な粉末物性を有する粉体形態で得られ、低緊度で嵩高いパルプシートが製造できる紙質向上剤を提供する。【解決手段】（Ａ）ペンタエリスリトールと炭素数が１０以上２２以下の脂肪酸とのエステル、及び（Ｂ）ペンタエリスリトールを含有し、（Ａ）と（Ｂ）の質量比（Ａ）／（Ｂ）が１以上１０００以下である、紙質向上剤。【選択図】なし【特許請求の範囲】
【請求項１】
（Ａ）ペンタエリスリトールと炭素数が１０以上２２以下の脂肪酸とのエステル、及び（Ｂ）ペンタエリスリトールを含有し、（Ａ）と（Ｂ）の質量比（Ａ）／（Ｂ）が１以上１０００以下である、紙質向上剤。
【請求項２】
（Ａ）のエステル平均置換度が３５当量％以上５０当量％以下である、請求項１に記載の紙質向上剤。
【請求項３】
（Ａ）の脂肪酸が炭素数１６以上１８以下である、請求項１又は２に記載の紙質向上剤。
【請求項４】
（Ａ）の脂肪酸がパルミチン酸とステアリン酸を含む、請求項１〜３のいずれかに記載の紙質向上剤。
【請求項５】
（Ｂ）の含有量が０．１質量％以上５０質量％以下である、請求項１〜４のいずれかに記載の紙質向上剤。
【請求項６】
（Ｃ）乳化剤を含有する、請求項１〜５のいずれかに記載の紙質向上剤。
【請求項７】
請求項１〜６のいずれかに記載の紙質向上剤を用いる、パルプシートの製造方法。
【発明の詳細な説明】
【技術分野】
【０００１】
本発明は、紙質向上剤、及びパルプシートの製造方法に関する。
【背景技術】
【０００２】
近年、森林資源の有効利用、自然環境保護の面から、パルプの使用量を抑えるために紙製品の坪量を下げる努力がなされている。紙のボリューム感や柔軟性は、紙の低密度化により得られ、これにより、パルプの有効利用を図ることができる。従来、紙の嵩を高くする方法として、架橋パルプを用いる方法、合成繊維との混抄による方法、パルプ繊維に無機物を充填する方法等が行われている。しかしながら、架橋パルプを用いる方法や合成繊維との混抄による方法では、紙のリサイクル性を阻害してしまうし、無機物を充填する方法では、紙の強度を著しく低下させるという欠点がある。これらの欠点を解消するために、抄紙時に有機化合物を添加して嵩を高くする方法が検討されている。
【０００３】
例えば、特許文献１には、サイズ剤の効果を損なうことなく嵩高なシートを得る紙用嵩高剤として、多価アルコールと脂肪酸のエステル化合物及び多価アルコールと脂肪酸のエステル化合物であって当該エステル化合物１モル当たり平均で０モル超１２モル未満の炭素数２〜４のオキシアルキレン基を有するエステル化合物から選ばれるＨＬＢが１〜１４、融点が１００℃以下のエステル化合物が開示されている。
【０００４】
特許文献２には、少量添加でも、紙の軽量化と古紙パルプの増配合で要望されるパルプシートの嵩向上、白色度向上、不透明度向上等の効果に優れ、更に紙力の向上効果に優れる、特定方法により測定される離水度が４％以上となる化合物であって、且つ（ｉ）標準嵩向上度が０．０２ｇ／ｃｍ３以上、（ii）標準白色度向上度が０．５ポイント以上及び（iii）標準不透明度向上度が０．５ポイント以上の何れか２つ以上を満たす化合物（Ａ）と、特定範囲の平均分子量又は粘度の少なくとも何れかを満たす水溶性高分子（Ｂ）とを含有する抄紙用紙質向上剤が開示されている。
【０００５】
特許文献３には、液体あるいは融点が５０℃以下で、且つＨＬＢ価が８以下である嵩高柔軟剤と、多価アルコールと炭素数５〜６０の飽和脂肪酸とのエステル化合物であって、該エステル化合物のモノエステル体含有率が４０％以下であるサイズ剤とを含む高い嵩高性と高いサイズ性とを有する嵩高柔軟紙を得る方法が開示されている。
【先行技術文献】
【特許文献】
【０００６】
【特許文献１】特開平１１−３５０３８０号公報
【特許文献２】特開２００１−２４８１００号公報
【特許文献３】特開２００４−３２４０２４号公報
【発明の概要】
【発明が解決しようとする課題】
【０００７】
本発明は、長期保管時にもブロッキングが生じないといった良好な物性を有する固体形態で得られ、低緊度で嵩高いパルプシートが製造できる紙質向上剤を提供する。
【課題を解決するための手段】
【０００８】
本発明は、（Ａ）ペンタエリスリトールと炭素数が１０以上２２以下の脂肪酸とのエステル〔以下、成分（Ａ）という〕、及び（Ｂ）ペンタエリスリトール〔以下、成分（Ｂ）という〕を含有し、（Ａ）と（Ｂ）の質量比（Ａ）／（Ｂ）が１以上１０００以下である、紙質向上剤に関する。
【０００９】
また、本発明は、前記本発明の紙質向上剤を用いる、パルプシートの製造方法に関する。
【発明の効果】
【００１０】
本発明によれば、長期保管時にもブロッキングが生じないといった良好な物性を有する固体形態で得られ、低緊度で嵩高いパルプシートが製造できる紙質向上剤が提供される。
【発明を実施するための形態】
【００１１】
＜紙質向上剤＞
本発明の紙質向上剤は、成分（Ａ）としてペンタエリスリトールと炭素数１０以上２２以下の脂肪酸とのエステルを、成分（Ｂ）としてペンタエリスリトールを含有し、成分（Ａ）と成分（Ｂ）の質量比である成分（Ａ）／成分（Ｂ）が１以上１０００以下である。
本発明の紙質向上剤は、袋詰めのような包装体や容器に収容された状態で長期間保管してもブロッキングせず、パルプスラリーに用いることで、抄紙工程後の紙の緊度が小さく嵩高いパルプシートを製造することができる。
本発明に係る紙質向上剤における効果の作用メカニズムの詳細は定かではないが、以下のように考えられる。
緊度を下げる効果のあるペンタエリスリトールと炭素数１０以上２２以下の脂肪酸とのエステル（成分（Ａ））は、水に溶けにくく、常温において硬度の高い固体であり、そのまま紙質向上剤として用いるには取り扱いにくい。そのため、粉砕し、フレーク状や球状なような粉体状態にすることで取り扱いやすくするが、袋詰めされた状態で積み重ねて長期間保管するとブロッキングを起こし、抄紙工程でそのまま使用することが困難となる。本発明では、成分（Ａ）と共に、成分（Ｂ）のペンタエリスリトールを、成分（Ａ）／成分（Ｂ）の質量比が１以上１０００以下で混合することにより、成分（Ｂ）と成分（Ａ）のアルコール部位の類似構造に起因して成分（Ａ）と成分（Ｂ）の相溶性が良好となり、成分（Ｂ）が有する崩壊性に起因し、緊度を下げる効果は良好なまま、長期保管時にブロッキングを起こさないと推定される。
【００１２】
〔成分（Ａ）〕
成分（Ａ）は、ペンタエリスリトールと炭素数１０以上２２以下の脂肪酸とのエステルである。
成分（Ａ）を構成する脂肪酸は、炭素数１０以上２２以下の脂肪酸の１種又は２種以上であってよい。
炭素数１０以上２２以下の脂肪酸は、直鎖でも分岐鎖であってもよいが、緊度を下げる観点から、直鎖であることが好ましい。また不飽和でも飽和でもよいが、同様の観点から、飽和であることが好ましい。
脂肪酸の炭素数は、上記と同様の観点から、１０以上であり、好ましくは１２以上、より好ましくは１４以上、更に好ましくは１６以上であり、そして、２２以下であり、好ましくは２０以下、より好ましくは１８以下である。すなわち、脂肪酸の炭素数は、好ましくは１２以上２０以下、より好ましくは１４以上２０以下、更に好ましくは１６以上２０以下、より更に好ましくは１８である。
脂肪酸の具体例としては、デカン酸、ラウリン酸、ミリスチン酸、パルミチン酸、マルガリン酸、イソステアリン酸、２−ヘプチルウンデカン酸、ステアリン酸、アラキジン酸、ベヘン酸等の飽和脂肪酸、パルミトレイン酸、オレイン酸、リノール酸等の不飽和脂肪酸が挙げられ、上記と同様の観点から、ミリスチン酸、パルミチン酸、及びステアリン酸から選ばれる脂肪酸が好ましく、パルミチン酸及びステアリン酸から選ばれる脂肪酸がより好ましく、パルミチン酸及びステアリン酸であることが更に好ましい。脂肪酸がパルミチン酸及びステアリン酸である場合、パルミチン酸／ステアリン酸の質量比は、好ましくは０．０１以上、より好ましくは０．１以上、そして、好ましくは５以下、より好ましくは１以下である。
【００１３】
なお、成分（Ａ）であるエステルは、製造条件によって、モノ、ジ、トリ及びテトラエステルの単独及び混合エステルで得られるが、単独であっても混合であってもよい。製造工程を簡略化する観点から、混合エステルであることが好ましい。緊度を下げる観点から、エステル平均置換度は、好ましくは２５当量％以上、より好ましくは２７当量％以上、更に好ましくは３０当量％以上、よりさらに好ましくは３３当量％以上であり、乳化性を向上する及び緊度を下げる観点から、好ましくは１００当量％以下、より好ましくは７５当量％以下、更に好ましくは６７当量％以下、より更に好ましくは６０当量％以下である。
【００１４】
本発明の一実施形態において、成分（Ａ）は、ペンタエリスリトールとステアリン酸及びパルミチン酸から選ばれる脂肪酸とのエステルが好ましく、当該エステルは、エステル平均置換度が、２５当量％以上が好ましく、２７当量％以上がより好ましく、３０当量％以上が更に好ましく、３３当量％以上がより更に好ましく、そして、１００当量％以下が好ましく、７５当量％以下がより好ましく、６７当量％以下が更に好ましく、６０当量％以下がより更に好ましい。
【００１５】
〔成分（Ｂ）〕
成分（Ｂ）は、ペンタエリスリトールである。なお、成分（Ｂ）は、製造上、ジペンタエリスリトールが生成してしまうことがある。本発明では、ジペンタエリスリトールを５０質量％未満含有する、成分（Ｂ）を含有する混合物（反応生成物）を成分（Ｂ）の供給源として使用してもよい。
【００１６】
〔組成、任意成分等〕
本発明の紙質向上剤は、成分（Ａ）と成分（Ｂ）の質量比（Ａ）／（Ｂ）が、ブロッキング抑制及び緊度低減の観点から、１以上であり、好ましくは１．２以上、より好ましくは２以上、更に好ましくは３以上、より更に好ましくは５以上、より更に好ましくは８以上、より更に好ましくは１０以上、より更に好ましくは１５以上であり、同様の観点から、１０００以下であり、好ましくは１００以下、より好ましくは５０以下、更に好ましくは４５以下、より更に好ましくは４０以下、より更に好ましくは３５以下、より更に好ましくは３３以下である。
【００１７】
本発明の紙質向上剤の形態は、固体が好ましく、粉末がより好ましい。粉末の形状、大きさは限定されない。粉末は、定形、不定形のいずれでもよい。粉末の形状として、フレーク（薄片）状、球状、角状などが挙げられる。例えば、面積０．１ｃｍ２以上１０ｃｍ２以下、厚さ０．１ｃｍ以上１ｃｍ以下の薄片をフレークと定義することができる。フレークの面積は、好ましくは０．１ｃｍ２以上、より好ましくは０．５ｃｍ２以上、更に好ましくは１ｃｍ２以上、そして、好ましくは１０ｃｍ２以下、より好ましくは８ｃｍ２以下、更に好ましくは５ｃｍ２以下である。また、球状粉末は、おおよそ球形の形状を有し、フレークよりも体積が小さい粒子と定義することができる。本発明の紙質向上剤の形態は、０．１ｃｍ３以下の形状の均一な粉末、すなわち粒度分布の狭い粉末でもよいが、耐ブロッキング性向上の観点から、フレーク状が好ましく、紙質向上剤の生産効率の観点から、フレーク状及び粒子状であることも好ましい。
【００１８】
本発明の紙質向上剤がフレーク状や球状である場合、それらの形状とするための一般的な方法で製造できる。例えば、成分（Ａ）及び成分（Ｂ）、必要に応じて更に後述の成分（Ｃ）を溶融させて混合し、冷却した後、粉砕する方法が挙げられる。より詳細には、成分（Ａ）及び成分（Ｂ）、必要に応じて更に成分（Ｃ）を加温して軟化させ混合し、均一にした後に冷却し、固化させ、数ｍｍ程度の取り扱いやすい大きさに粉砕する製造方法が好ましい。
【００１９】
本発明の紙質向上剤は、抄紙工程での作業性向上の観点から、さらに（Ｃ）乳化剤〔以下、成分（Ｃ）という〕を含有してもよい。乳化剤としては、水に成分（Ａ）を所定の濃度、例えば１質量％以上２０質量％以下で、安定に乳化できるものであればいずれのものでも使用可能である。例えば、各種界面活性剤、水溶性高分子等が挙げられ、好ましくはノニオン界面活性剤、アニオン界面活性剤、カチオン界面活性剤、両性界面活性剤、スルホン酸系水溶性高分子、カルボン酸系水溶性高分子であり、より好ましくは高級脂肪酸塩、高級アルコール硫酸エステル塩、アルキルベンゼンスルホン酸塩、スルホコハク酸ジエステル塩、ナフタレンスルホン酸ホルマリン縮合物の塩、ポリアクリル酸塩、第４級アンモニウム塩である。また、ブロッキング抑制の観点から、常温で固体であることが好ましい。
【００２０】
本発明の紙質向上剤には、従来から抄紙工程に用いられている成分（Ａ）、成分（Ｂ）及び成分（Ｃ）以外の成分を、本発明の性能に影響しない範囲内で含有することができる。例えば、クレー、焼成クレー、ケイソウ土、タルク、カオリン、焼成カオリン、デラミカオリン、重質炭酸カルシウム、軽質炭酸カルシウム、炭酸マグネシウム、炭酸バリウム、二酸化チタン、酸化亜鉛、酸化ケイ素、非晶質シリカ、水酸化アルミニウム、水酸化カルシウム、水酸化マグネシウム、水酸化亜鉛などの無機填料；尿素−ホルマリン樹脂、ポリスチレン樹脂、フェノール樹脂、微小中空粒子などの有機填料；アルキルケテンダイマー系化合物、アルケニル無水コハク酸系化合物、スチレン−アクリル系化合物、スチレン−マレイン系化合物、石油樹脂系サイズ剤、ロジン系サイズ剤などのサイズ剤；歩留まり剤、濾水度向上剤、紙力向上剤として、硫酸バンド、塩化アルミニウム、アルミン酸ソーダや、塩基性塩化アルミニウム、塩基性ポリ水酸化アルミニウム等の塩基性アルミニウム化合物や、水に易分解性のアルミナゾル等の水溶性アルミニウム化合物、硫酸第一鉄、硫酸第二鉄等の多価金属化合物、シリカゾル等の製紙用内添助剤；各種澱粉類、ポリアクリルアミド、尿素樹脂、メラミン樹脂、エポキシ樹脂、ポリアミド樹脂、ポリアミド、ポリアミン樹脂、ポリアミン、ポリエチレンイミン、植物ガム、ポリビニルアルコール、ポリエチレンオキサイド、親水性架橋ポリマー粒子分散物及びこれらの誘導体あるいは変成物等の製紙用助剤；染料、蛍光増白剤、ｐＨ調整剤、消泡剤、ピッチコントロール剤、スライムコントロール剤等の抄紙用内添剤が挙げられる。
【００２１】
＜パルプシートの製造方法＞
本発明の紙質向上剤は、抄紙工程の何れかにおいて添加されるものである。本発明の紙質向上剤を適用できるパルプ原料としては、ＴＭＰ（サーモメカニカルパルプ）等の機械パルプ、ＬＢＫＰ（広葉樹晒パルプ）等の化学パルプなどのヴァージンパルプから、各種古紙パルプに至るものまで広くパルプ一般に適用できるものである。また、本発明の紙質向上剤の添加場所としては、パルプ原料の希薄液が金網上を進む間に濾水されて紙層を形成するまでの抄紙工程であれば特に限定するものではないが、例えば工場ではレファイナー、マシンチェスト、ヘッドボックスで添加するなど、均一にパルプ原料に本発明の紙質向上剤を混合できるブレンドできる場所が望ましい。さらに、紙質向上剤が成分（Ｃ）の乳化剤を含まない場合には、同時に乳化剤を添加してもよいし、事前に紙質向上剤を乳化剤で乳化してから投入してもよい。本発明の紙質向上剤はパルプ原料に添加後、そのまま抄紙され紙上に残存する。本発明の紙質向上剤の添加量は、パルプ原料１００質量部に対して、緊度低減、白色度及び不透明度向上、発泡量低減、乳化液の小粒径化及び乳化液の粘度低減の観点から、好ましくは０．０１質量部以上、より好ましくは０．１質量部以上であって、発泡量低減及び排水処理負荷低減の観点から、好ましくは５質量部以下、より好ましくは２質量部以下である。
また、一般的な抄紙条件のまま、特別な条件変更をすることなく、上記の添加方法にて抄紙工程で本発明の紙質向上剤を用いることで、嵩高いパルプシートを得ることができる。
【００２２】
本発明の製造方法により得られたパルプシートの緊度は、書籍用紙などに適した紙質とする観点から、好ましくは０．１ｇ／ｃｍ３以上、より好ましくは０．２ｇ／ｃｍ３以上、そして、好ましくは２ｇ／ｃｍ３以下、より好ましくは１ｇ／ｃｍ３以下である。ここで、緊度は、実施例の方法で測定されたものである。
【実施例】
【００２３】
＜実施例１〜８及び比較例１〜７＞
以下の合成例、実施例、比較例において、特記しない限り「％」は「質量％」を意味する。
【００２４】
合成例１
ペンタエリスリトール（ペンタエリトリトール、東京化成工業株式会社製）１モルに対して、ステアリン酸（東京化成工業株式会社製）及びパルミチン酸（ナカライテスク株式会社製）の混合物（質量比５５／４５）１．８モルを脱水縮合し、濾過処理して未反応物を除去し、エステル平均置換度４５当量％のエステル（エステル１）を得た。
【００２５】
合成例２
ペンタエリスリトール（ペンタエリトリトール、東京化成工業株式会社製）１モルに対して、カプリル酸（ｎ−オクタン酸、東京化成工業株式会社製）１．８モルを脱水縮合し、濾過処理して未反応物を除去し、エステル平均置換度４５当量％のエステル（比較エステル１）を得た。
【００２６】
合成例３
グリセリン（和光純薬工業株式会社製）１モルに対して、ステアリン酸（東京化成工業株式会社製）及びパルミチン酸（ナカライテスク株式会社製）の混合物（質量比５５／４５）１．３５モルを脱水縮合し、濾過処理して未反応物を除去し、エステル平均置換度４５当量％のエステル（比較エステル２）を得た。
【００２７】
用いた成分
成分（Ａ）：
・前記合成例１で得られたエステル１
成分（Ａ’）（成分（Ａ）の比較化合物）：
・前記合成例２で得られた比較エステル１
・前記合成例３で得られた比較エステル２
成分（Ｂ）：
・ペンタエリスリトール（ペンタエリトリトール、東京化成工業株式会社製）
成分（Ｂ’）（成分（Ｂ）の比較化合物）：
・グリセリン（和光純薬工業株式会社製）
【００２８】
＜紙質向上剤の製造方法＞
表１に示す成分を混合物の有効分の質量が３００ｇになるように５００ｍＬのガラスビーカーに添加し、８０℃の温浴中にてプロペラ型攪拌機（羽根径φ５０ｍｍ、プロペラ型４枚羽根、ＩＫＡジャパン株式会社製）を用いて５００ｒｐｍの回転数で撹拌混合し、混合物を得た。この混合物をポリエチレン袋（巾２８０ｍｍ、長さ３７０ｍｍ、厚さ０．０５ｍｍ）に全量移し、室温まで冷却して厚さ約３ｍｍの板状の固体を得た。その後、面積が約１ｃｍ２、厚さ約３ｍｍのフレークとなるように粉砕し、紙質向上剤を得た。
【００２９】
＜紙質向上剤の耐ブロッキング性評価＞
縦１５０ｍｍ×横１５０ｍｍ×厚さ１０ｍｍの木板に、内面が縦７５ｍｍ×横７５ｍｍ×高さ１１０ｍｍの木製角筒を一方の開口部を上にして固定して容器とし、この容器に、上記の製造方法で得られたフレーク状の紙質向上剤１００ｇを添加し、紙質向上剤の上へ縦７４ｍｍ×横７４ｍｍ×高さ１５０ｍｍの木製直方体を載せ、直方体の上に５ｋｇの鉄製錘を載せ、４０℃の保温庫にて保管した。１か月後、錘を取り除き、直方体と角筒を一緒に上方に抜き取り、紙質向上剤の状態を目視にて観察した。また、直方体と角筒への付着程度を判定するために、木板状に残った紙質向上剤の質量を測定し初期添加量（１００ｇ）と対比した。下記の評価にて紙質向上剤の状態を判定した。結果を表１に示した。
５：フレーク状の紙質向上剤が容器の抜き取りにより自然に崩壊し、木板上に残存する紙質向上剤が初期添加量の９７質量％以上である。
４：フレーク状の紙質向上剤が容器の抜き取りにより自然に崩壊し、木板上に残存する紙質向上剤が初期添加量の９０質量％以上９７質量％未満である。
３：フレーク状の紙質向上剤が容器の抜き取りにより自然に崩壊し、木板上に残存する紙質向上剤が初期添加量の７０質量％以上９０質量％未満である。
２：フレーク状の紙質向上剤が容器の抜き取りにより自然に崩壊し、木板上に残存する紙質向上剤が初期添加量の４０質量％以上７０質量％未満である。
１：フレーク状の紙質向上剤が崩壊しない、あるいは、フレーク状の紙質向上剤は自然に崩壊するが、木板上に残存する紙質向上剤が初期添加量の４０質量％未満である。
【００３０】
＜紙質向上性能評価＞
〔パルプ原料〕
パルプ原料としては下記に示す脱墨パルプ及びヴァージンパルプを用いた。
＜脱墨パルプ＞
市中回収された原料古紙（新聞紙／チラシ＝６０／４０、質量比）１００質量部に対し、水酸化ナトリウム０．５質量部、珪酸ソーダ１．５質量部、３０質量％過酸化水素水１．５質量部及び、脱墨剤としてステアリルアルコールのエチレンオキシド・プロピレンオキシドランダム付加物（平均付加モル数：エチレンオキシド５０モル、プロピレンオキシド４０モル）０．３質量部を加え、パルプ濃度が１３質量％になるように５０℃の温水を加え１０分間離解した。その後５０℃の温水でパルプ濃度が１質量％になるように希釈し５分間フローテーション処理を行った。その後、水洗、濃度調整を行い、１質量％に濃度調整した脱墨パルプスラリーを用いた。このスラリーのカナダ標準濾水度（ＪＩＳＰ ８１２１）は２２０ｍＬであった。
＜ヴァージンパルプ＞
化学パルプＬＢＫＰ（広葉樹晒パルプ）を、２５℃で叩解機にて離解、叩解し、２質量％に濃度調整したＬＢＫＰスラリーを用いた。このスラリーのカナダ標準濾水度（ＪＩＳＰ８１２１）は４４０ｍＬであった。
【００３１】
＜抄紙方法＞
パルプスラリーを抄紙後のシートのパルプ坪量が８０ｇ／ｍ２になるように計り取り、硫酸アルミニウムを用いて、ｐＨを４．５に調整した。次いで表１に示す紙質向上剤の１質量％エタノール溶液を、パルプ１００質量部当たり固形分１質量部添加し、丸型タッピ抄紙機（熊谷理機工業株式会社製）にてワイヤーメッシュ（８０メッシュ、面積２００ｃｍ２）で抄紙しシートを得た。抄紙後のシートは、３４０ｋＰａで２分間プレス機にてプレスし、鏡面ドライヤーを用い１０５℃で１分間乾燥した。乾燥したシートを２３℃、湿度５０％の条件で１日間調湿してから紙の緊度を以下の方法で測定した。測定値は１０回の平均値である。結果を表１に示した。
＜評価項目・方法＞
・緊度
調湿したシートの坪量（ｇ／ｍ２）と厚み（ｍｍ）を測定し、下記計算式により緊度（ｇ／ｃｍ３）を求めた。
緊度＝坪量÷厚み×０．００１
緊度は小さいほど嵩が高く、また緊度の０．０２の差は有意差として十分に認識されるものである。
【００３２】
【表１】
2018184682.tif 000002